FR 2728490 A1 19960628 FR 9415350 A 19941221 PROCEDE DE FABRICATION D'UNE BANDE D'ACIER DESTINEE A LA FABRICATION PAR EMBOUTISSAGE ET RE-EMBOUTISSAGE DE RECIPIENTS EN ACIER L'invention concerne un procédé de fabrication d'une bande d'acier destinée à la fabrication par emboutissage et ré-emboutissage de récipients en acier Pour la fabrication de boîtes en acier et notamment de boîtes destinées à contenir des boissons on utilise des bandes laminées à froid en acier à bas carbone ou à ultra bas carbone qui sont transformées par emboutissages/ré-emboutissage. Les bandes sont obtenues à partir de bandes laminées à chaud qui sont laminées à froid une première fois puis recuites puis laminées à froid une seconde fois, le second laminage à froid se fait en une seule passe qui produit une réduction d'épaisseur d'environ 40 %. Les bandes ainsi obtenues ont une épaisseur supérieure ou égale à 0,18 mm, une résistance à la traction inférieure à 600 MPa, et une aptitude à l'emboutissage satisfaisante. Cependant, afin de réduire l'épaisseur des parois des récipients en acier fabriqués par emboutissage/ré-emboutissage, on essaye de fabriquer des bandes en acier laminées à froid dont l'épaisseur est inférieure à 0,18 mm et dont la résistance à la traction est supérieure à 600 MPa. Pour cela, soit on augmente le taux de réduction réalisé au cours du deuxième laminage à froid, soit on augmente la teneur en Carbone ou la teneur en Manganèse de l'acier. Mais ces deux techniques ont l'inconvénient de détériorer l'aptitude à l'emboutissage des bandes, si bien qu'elles ne sont pas satisfaisantes. Le but de la présente invention est de proposer un procédé pour la fabrication de bandes en acier laminées à froid, ayant une bonne aptitude à l'emboutissage tout en ayant une résistance à la traction supérieure à 600 MPa et une épaisseur pouvant être inférieure à 0,18 mm. A cet effet l'invention à pour objet un procédé de fabrication d'une bande d'acier destinée à la fabrication par emboutissage et ré- emboutissage de récipients en acier selon lequel: - on approvisionne une bande en acier du type ultra-bas carbone, laminée à chaud, - on effectue un premier laminage à froid de la bande pour obtenir une ébauche, - on soumet l'ébauche à un recuit, - et on effectue un deuxième laminage à froid en au mois deux passes. De préférence, au cours du deuxième laminage à froid, on effectue une réduction d'épaisseur d'au moins 35 %. Le deuxième laminage à froid peut comporter deux passes, et dans ce cas, lors de la première passe on effectue une réduction d'épaisseur d'au moins 25 % et au cours de la deuxième passe, une réduction d'épaisseur d'au moins 5 %. De préférence la réduction d'épaisseur réalisée au cours du deuxième laminage à froid est compris entre 38 % et 47 %, et le recuit est effectué souvent entre 600 C et 700 C, le recuit peut être effectué en continu. Pour mettre en oeuvre le procédé il est préférable d'utiliser un acier du type ultra-bas carbone, dont la composition chimique, en poids, comprend: C Si S P N 0,02% le reste étant du fer et des impuretés résultant de l'élaboration. L'invention concerne également une bande en acier du type ultra-bas carbone pour la fabrication par emboutissage/ré-emboutissage de récipients en acier dont: - l'épaisseur est inférieure à 0,2 mm, - la résistance à la rupture est supérieure ou égale à 600 MPa, - le taux de cornes C est compris entre 0 et -0,4, - le coefficient d'anisotropie r est voisin de 2 (compris entre 1,5 et 2,5). L'épaisseur de la bande peut être inférieure à 0,17 mm. La bande peut être constituée d'un acier dont la composition chimique est telle que: 0,03% Si S P N 0,02% le reste étant du fer et des impuretés résultant de l'élaboration. Afin d'être mieux comprise, I'invention va maintenant être décrite plus en détail, mais de façon non limitative. Les inventeurs ont constaté de façon tout à fait inattendue que, lorsque on fabrique une bandes laminée à froid en acier du type ultra bas carbone, obtenue à partir de bandes laminées à chaud laminées à froid une première fois puis recuites puis laminées à froid une seconde fois, et lorsque le second laminage à froid est effectué en deux passes au lieu d'une seule passe, il était possible d'obtenir tout à la fois, une épaisseur faible, une résistance mécanique élevée et une bonne aptitude à l'emboutissage. Par faible épaisseur on entend une épaisseur inférieure à 0,20 mm, et de préférence inférieure à 0,17 mm; par résistance mécanique élevée on entend une résistance à la traction supérieure à 600 MPa; par bonne aptitude à l'emboutissage, on entend, un taux de corne C compris entre O et -0,4, et un coefficient d'anisotropie r voisin de 2 (compris entre 1,5 et 2,5). Pour fabriquer une telle bande, on utilise un acier à ultra bas carbone de composition chimique, en poids: C Si S P N 0,02% le reste étant du fer et des impuretés résultant de l'élaboration. Avec cet acier on fabrique, de façon connue, une bande laminée à chaud qui en suite est laminée à froid pour obtenir une bande laminée à froid, (ébauche), d'épaisseur comprise entre 0,2 mm et 0,3 mm. Cette ébauche est alors recuite en continu entre 600 C et 700 C et de préférence entre 630 C et 680 C. On fait alors subir à l'ébauche recuite un deuxième laminage à froid comportant au mois deux passes réalisées sur un laminoir continu. Le taux de réduction de la première passe doit être supérieure à 30 % et le taux de réduction de la deuxième passe doit être supérieur à 5 %; le taux de réduction total doit être compris entre 35 % et 50 %, et de préférence entre 40 % et 45 %. On obtient ainsi des bandes laminées à froid particulièrement aptes à la fabrication par emboutissage/ré-emboutissage de récipients en acier du type boîtes pour boissons, dont les caractéristiques son indiquées ci dessus. A titre de premier exemple, on à fabriqué une bande d'épaisseur 0,16 mm, avec un acier de composition chimique: C = 0,002% Si = 0,003% Mn = 0,208% S = 0,012% P = 0,01% N =0,005% AI = 0,025% le reste étant du fer et des impuretés résultant de l'élaboration. Le recuit à été réalisé à 650 C; lors du deuxième laminage à froid, la réduction au cours de la première passe était 30% et au cours de la deuxième passe la réduction était 10%. La résistance à la traction de la bande était de 675 MPa, le taux de cornes mesuré par la méthode d'anisotropie magnétique était de -0,36 et le taux d'anisotropie r mesuré par la méthode de texture RX était de 2,01. A titre de deuxième exemple, on a fabriqué une bande d'épaisseur 0,16 mm, avec un acier de composition chimique: C = 0,002% Si = 0,002% Mn = 0,218% S = 0,009% P = 0,006% N = 0,005% AI = 0,027% le reste étant du fer et des impuretés résultant de l'élaboration. Le recuit à été réalisé à 650 C; lors du deuxième laminage à froid, la réduction au cours de la première passe était 30% et au cours de la deuxième passe la réduction était 8%. La résistance à la traction de la bande était de 635 MPa, le taux de cornes mesuré par la méthode d'anisotropie magnétique était de -0,25 et le taux d'anisotropie r mesuré par la méthode de texture RX était de 2 A titre de troisième exemple, on a fabriqué une bande d'épaisseur 0,16 mm, avec un acier bas carbone de composition chimique: C = 0,03% Si = 0,009% Mn = 0,197% S = 0,012% P = 0,0 1% N = 0,006% AI = 0,022% le reste étant du fer et des impuretés résultant de l'élaboration. Le recuit à été réalisé à 650 C; lors du deuxième laminage à froid, la réduction au cours de la première passe était 20% et au cours de la deuxième passe la réduction était 10%. La résistance à la traction de la bande était de 626 MPa, le taux de cornes mesuré par la méthode d'anisotropie magnétique était de -0,42 et le taux d'anisotropie r mesuré par la méthode texture RX était de 1,5. A titre de comparaison, on a fabriqué une bande d'épaisseur 0,16 mm, avec un acier de composition chimique: C = 0,002% Si 0,003% Mn = 0,208% S = 0,012% P = 0,01% N = 0,005% AI = 0,03% le reste étant du fer et des impuretés résultant de l'élaboration. Le recuit à été réalisé à 650 C; le deuxième laminage à froid, à été réalisé en une seule passe dont le taux de réduction était %. La résistance à la traction de la bande était de 599 MPa, le taux de cornes mesuré par la méthode d'anisotropie magnétique était de -0,34 et le taux d'anisotropie r mesuré par la méthode de texture RX était de 2,09. Toujours à titre de comparaison, on à fabriqué une bande d'épaisseur 0, 16 mm, avec un acier de composition chimique: C = 0,035% Si = 0,09% Mn = 0,197 S = 0, 12% P = 0,01% N = 0,006% AI = 0,021% le reste étant du fer et des impuretés résultant de l'élaboration. Le recuit à été réalisé à 650 C; le deuxième laminage à froid, à été réalisé en une seule passe dont le taux de réduction était %. La résistance à la traction de la bande était de 599 MPa, le taux de cornes mesuré par la méthode d'anisotropie magnétique était de -0,46 et le taux d'anisotropie r mesuré par la méthode de texture RX était de 1,5 Les exemples selon l'invention est combinent une résistance à la traction et des taux de cornes et des coefficients d'anisotropie qui montrent bien l'avantage de l'invention par rapport aux exemples de l'art antérieur donnés à titre de comparaison. REVENDICATIONS 1 - Procédé de fabrication d'une bande d'acier destinée à la fabrication par emboutissage et ré-emboutissage de récipients en acier, selon lequel: - on approvisionne une bande en acier du type ultra-bas carbone, laminée à chaud, - on effectue un premier laminage à froid de la bande pour obtenir une ébauche, - on soumet l'ébauche à un recuit, - et on effectue un deuxième laminage à froid, caractérisé en ce que le deuxième laminage à froid est effectué en au mois deux passes. 2- procédé selon la revendication 1 caractérise en ce que, au cours du deuxième laminage à froid, on effectue une réduction d'épaisseur d'au moins 35 %. 3 - Procédé selon la revendication 1 ou la revendication 2 caractérisé en ce que au cours du deuxième laminage à froid qui comporte deux passes, lors de la première passe on effectue une réduction d'épaisseur d'au moins 25 % et au cours de la deuxième passe, une réduction d'épaisseur d'au moins 5 % 4 - Procédé selon l'une quelconque des revendications 1 à 3, caractérisé en ce que la réduction d'épaisseur réalisée au cours du deuxième laminage à froid est compris entre 38 % et 47 %. - Procédé selon l'une quelconque des revendications 1 à 4, caractérisé en ce que le recuit est effectué entre 600 C et 700 C. 6 - Procédé selon l'une quelconque des revendications 1 à 5, caractérisé en ce que le recuit est effectué en continu. 7 - Procédé selon l'une quelconque des revendications 1 à 6, caractérisé en ce que l'acier du type ultra-bas carbone comprend en sa composition chimique, en poids: C Si S P N 0,02% le reste étant du fer et des impuretés résultant de l'élaboration. 8 - Bande en acier du type ultra-bas carbone pour la fabrication par emboutissage/ré-emboutissage de récipients en acier caractérisé en ce que: - son épaisseur est inférieure à 0,2 mm, - sa résistance à la rupture est supérieure ou égale à 600 MPa, - son taux de cornes C est compris entre 0 et -0,4, - son coefficient d'anisotropie r est voisin de 2 (compris entre 1,5 et 2,5). 9 - Bande selon la revendication 8 caractérisée en ce que son épaisseur est inférieure à 0,17 mm. - Bande selon l'une quelconque des revendications 8 ou 9 caractérisée en ce qu'elle est constituée d'un acier dont la composition chimique est telle que: C Si S P N 0,02% le reste étant du fer et des impuretés résultant de l'élaboration.